【事件の表示】
　特許第２７８５４０５号「包装用材料及び包装体」の特許に対する特許異議の申立てについて、次のとおり決定する。
【結　論】
　訂正を認める。
　特許第２７８５４０５号の請求項１ないし１５に係る特許を維持する。
【理　由】
１．手続の経緯
　本件特許第2785405号は、平成１年３月10日（優先権主張1988年３月12日、英国）を国際出願日とする出願に係り、平成10年５月29日に特許権の設定の登録があり、特許掲載公報が平成10年８月13日に発行され、その後、平成11年２月12日付けで三菱瓦斯化学株式会社より、特許異議の申立てがあり、取消理由を通知したところ、その指定期間内である平成11年12月10日に特許異議意見書の提出と共に訂正請求がされたものである。なお、特許異議申立人より平成12年２月29日付けの上申書が提出されている。
　
２．訂正の適否
(1)訂正の内容
　当該訂正は、次の事項を内容とするものである。
Ａ．訂正事項ａ
　明細書の特許請求の範囲の、次の請求項の記載を訂正する。
ａ−１．請求項１の記載、
「１．（ａ）１個以上の層の外側セットを備え；
（ｂ）１個以上の層の内側セットを備え、その層の最も外側の層が、ポリマーを含有するとともに酸素捕集特性を有する組成を備えており、
（ｉ）層の外側セットは、仮に内側セットから分離され、かつ、セットを構成するいずれの層にも酸素捕集性がない場合、酸素について、１．５ｃｍ３／（ｍ２　ａｔｍ　ｄａｙ）以下のパーミアンスを有し；
（ｉｉ）層の内側セットは、仮に外側セットから分離され、かつ、セットを構成するいずれの層にも酸素捕集性がない場合、酸素について、２．０ｃｍ３／（ｍ２　ａｔｍ　ｄａｙ）以上のパーミアンスを有し；
（ｉｉｉ）少なくとも（ｂ）で記載した層の酸素捕集性のために、層の内側セットは、仮に外側セットから分離された場合、酸素について、（ｉｉ）に記載されたパーミアンスよりも少なくとも１．０ｃｍ３／（ｍ２　ａｔｍ　ｄａｙ）だけ小さいパーミアンスを有しており、
（ｉｖ）前記組成は、その中の被酸化性有機成分の金属触媒酸化により酸素を捕集することを特徴とする包装用材料。」を、
「１．（ａ）１個以上の層の外側セットを備え；
（ｂ）１個以上の層の内側セットを備え、その層の最も外側の層が、ポリマーを含有するとともに酸素捕集特性を有する組成を備えており、
（ｉ）層の外側セットは、仮に内側セットから分離され、かつ、セットを構成するいずれの層にも酸素捕集性がない場合、酸素について、１．５ｃｍ３／（ｍ２　ａｔｍ　ｄａｙ）以下のパーミアンスを有し；
（ｉｉ）層の内側セットは、仮に外側セットから分離され、かつ、セットを構成するいずれの層にも酸素捕集性がない場合、酸素について、２．０ｃｍ３／（ｍ２　ａｔｍ　ｄａｙ）以上のパーミアンスを有し；
（ｉｉｉ）少なくとも（ｂ）で記載した層の酸素捕集性のために、層の内側セットは、仮に外側セットから分離された場合、酸素について、（ｉｉ）に記載されたパーミアンスよりも少なくとも１．０ｃｍ３／（ｍ２　ａｔｍ　ｄａｙ）だけ小さいパーミアンスを有しており、
（ｉｖ）前記組成は、その中のポリマーよりなる被酸化性有機成分の金属触媒酸化により酸素を捕集することを特徴とする包装用材料。」とする。
ａ−２．請求項６の記載、
「６．被酸化性有機成分がポリマーである請求項１〜４のいずれかに記載の包装用材料。」を、
「６．被酸化性有機成分と共に、前記金属触媒と、さらに被酸化性を有しないポリマーとが前記組成に含まれている請求項１〜４のいずれかに記載の包装用材料。」とする。
ａ−３．請求項９の記載、
「９．上記（ｂ）に記載したポリマーがプロピレンのポリマーである請求項１〜８のいずれかに記載の包装用材料。」を、
「９．被酸化性を有しないポリマーとしてプロピレンのポリマーを含む請求項１〜８のいずれかに記載の包装用材料。」とする。
ａ−４．請求項１０の記載、
「１０．上記（ｂ）に記載したポリマーがエチレンのポリマーである請求項１〜８のいずれかに記載の包装用材料。」を、
「１０．被酸化性を有しないポリマーとしてエチレンのポリマーを含む請求項１〜８のいずれかに記載の包装用材料。」とする。
　
Ｂ．訂正事項ｂ
　明細書の次の箇所を訂正する。
ｂ−１．明細書７頁１４行と１５行の間に、
「（ｉｖ）前記組成は、その中のポリマーよりなる被酸化性有機成分の金属触媒酸化により酸素を捕集する。」を加える。
ｂ−２．明細書５頁１１〜１２行の「あってもよい。」を「ある。」と訂正する。
　
Ｃ．訂正事項ｃ
　誤記の訂正を目的として、明細書１７頁７行の「外側層」を「内側層」と訂正する。
　
(2)訂正の目的の適否及び新規事項の追加、拡張・変更の存否
　まず、上記訂正事項ａについて検討すると、訂正ａ−１は、請求項１の記載において「被酸化性有機成分」を「ポリマーよりなる」ものに限定するものであり、特許請求の範囲の減縮に該当する。
　訂正ａ−２は、請求項６に記載において、内側セットの層が、被酸化性有機成分と共に、金属触媒と被酸化性を有しないポリマーとが含まれていることを明確にし、該層の組成を特定するものであるから、特許請求の範囲の減縮を目的とするものと認める。
　訂正ａ−３、４は、請求項１の訂正に伴い、請求項９、１０の記載において、「(b)に記載したポリマー」が被酸化性を有しないものであることを明確にしたものであり、特許請求の範囲の減縮に該当する。
　また、訂正事項ｂ（ｂ−１、２）は、訂正事項ａの訂正に伴い、特許請求の範囲と発明の詳細な説明の欄の記載の整合を図るものであり、明りょうでない記載の釈明に該当する。
　さらに、訂正事項ｃは、図面および図面の説明の記載からみて、明らかに誤記であると認める。
　
　そして、訂正事項ａ〜ｃは、いずれも、願書に添付した明細書に記載した事項の範囲内の事項であり、かつ、実質上特許請求の範囲を拡張するものでも、変更するものでもないと認める。
　
(3)独立特許要件の判断
 (A)訂正明細書に係る発明について
　訂正明細書の請求項１ないし請求項１５に係る発明は、訂正明細書の記載からみて、その特許請求の範囲の請求項１ないし請求項１５に記載されたとおりのものと認める。
　なお、訂正明細書の請求項１の記載は、前記(1)に摘記したとおりである。
　
 (B)引用刊行物
　当審が通知した取消理由に引用した刊行物１〜４には、それぞれ、次の発明が記載されている。
　
・刊行物１［特開昭５５−９０５３５号公報］：
「３．酸素ガス透過性を有する樹脂Ｐに脱酸素剤ｄを配合して成形してなる層（Ｐ＋ｄ）及び酸素ガス遮断性を有する層Ｖよりなる多層の包装用の膜状物。
４．Ｐが酸素透過率５０cc／ｍ２・24hr・atm以上の樹脂層である特許請求の範囲第３項記載の膜状物。
５．Ｖが酸素透過率５０cc／ｍ２・24hr・atm未満の樹脂層である特許請求の範囲第３項記載の膜状物。」（特許請求の範囲３〜５）
「まずＶ／（Ｐ＋ｄ）の層構成を有する２層構成物は、Ｖ層が外側、（Ｐ＋ｄ）層が内側になるように袋、箱、ボトル、チューブ等の包装容器を形成すれば、包装容器内部の空気中の酸素は（Ｐ＋ｄ）層中のｄに吸収されてすみやかに減少し、ついには0.1％以下にまでなる。一方外部の空気中の酸素はＶ層にはばまれて内部に滲透することができず、仮に微量浸透しても（Ｐ＋ｄ）層のところでｄにキャッチされてしまう。これにより包装容器内部は長期間無酸素条件下に保たれるので、食品、医薬品の保存、金属部品の防錆等に卓効を奏するようになる。」（３頁下左欄15行〜下右欄６行）
「この態様においてＶ層を構成する樹脂としては………（中略）………ビニルアルコール系樹脂、塩化ビニル−塩化ビニリデン共重合体、ポリ塩化ビニル、セロハンなどがあげられる。………（中略）………又Ｖ層は樹脂でなくアルミニウム箔などでもよい。」（３頁下右欄７行〜４頁上左欄３行）
「次に（Ｐ＋ｄ）層を構成する樹脂ＰとしてはＶ層構成樹脂以外のもの、なかんずくポリエチレン系樹脂及びポリプロピレン系樹脂が典型的なものとしてあげられる。」（４頁上左欄10〜13行）
　
・刊行物２［特開昭５４−２３０７９号公報］：
「共役ジオレフィンの単独重合体もしくは共重合体またはそれらの誘導体の酸化反応生成物からなる膜を用いて酸素の浸透を遮断する方法」（特許請求の範囲）
「共役ジオレフィン重合体中の不飽和結合を酸化し、分子間および分子内に稠密な架橋構造を生成させることによって気体の透過を防いでいる。」（２頁上左欄４〜７行）
「有効な酸化促進剤は、コバルトのカルボン酸塩など乾燥剤として油脂化学で用いられる金属石けんである。」（４頁上右欄５〜７）
「この共役ジオレフィン単独重合体あるいは共重合体あるいは、それらの誘導体を単独で、もしくは２種以上の混合物で用いることができるが、さらにポリオレフィン、ポリスチレン、フェノール樹脂、メラミン樹脂などの合成樹脂、他の樹脂、天然油脂など、着色剤、顔料、染料、無機充てん剤なども混合して用いることができる。これらは多層フィルム、多層ボトルなどにも用いることができる。」（５頁上左欄８〜15行）
　
・刊行物３［特開昭５７−１８５３４９号公報］：
「少なくとも一種類の金属ハロゲン化物を含有せしめた包装用ポリアミドフィルム」（特許請求の範囲）
　
・刊行物４［Journal of Polymer Science:Part A-1、Vol.6　P.2561-2572(1968)］：　
「有機溶媒中に懸濁させたアイソタクチックポリプロピレンの自動酸化がコバルトの存在下では非常に急速に進行することが見出された。コバルトの濃度が増すにつれて酸化の速度（度合い）は増すが、誘導期では小である。酸化の速度は溶媒に依存し、脂肪酸中では相当に速い。ポリプロピレンは、酸化の初期段階で分子量を急速に減少させる傾向を示した。そして、揮発生成物は主に二酸化炭素と少量の一酸化炭素から構成されていた。………（中略）………アタクチックポリプロピレンは比較的酸化に対し安定であるが、コバルト及び臭素イオンの存在下では容易に酸化された。」（2561頁７〜16行抄訳）　
　
 (C)対比・判断
　訂正明細書の請求項１に係る発明（以下、「訂正発明」という）と刊行物１記載の発明（以下、「引用発明」という。）とを対比すると、上記摘記記載からみて、後者も両者と同様に酸素感応性製品に対する包装材料に関するものであり、後者の「酸素ガス透過性を有する樹脂Ｐ」、「酸素ガス遮断性を有する層Ｖ」は、前者の、「内側セット」の最も外側の層に含まれる「ポリマー」、「外側セットの層」にそれぞれ相当する。そして、後者の樹脂Ｐに脱酸素剤ｄを配合して成形した層（Ｐ＋ｄ）は、前者の酸素捕集特性を有する組成を備え」た層に対応する。
　また、引用発明の層Ｖの酸素透過率は50 cc/m２/24hr・atm未満であって、１および1.5 cc/m２/24hr・atmの例（７頁の例７、例９）も示されており、かつ、樹脂Ｐの酸素透過率は50 cc/m２/24hr・atm以上であり、訂正発明における、各層のパーミアンスの条件(i)および(ii)と一致する。
　そうすると、両者は、訂正発明の用語を用いると、
１個以上の層の外側層を備え、１個以上の層の内側の層を備え、その層の最も外側の層が、ポリマーを含有するとともに酸素捕集特性を有する組成を備えており、外側の層は、仮に内側の層から分離され、かつ、層を構成するいずれの層にも酸素捕集性がない場合、酸素について、１．５ｃｍ３／（ｍ２　ａｔｍ　ｄａｙ）以下のパーミアンスを有し、内側の層は、仮に外側の層から分離され、かつ、層を構成するいずれの層にも酸素捕集性がない場合、酸素について、２．０ｃｍ３／（ｍ２　ａｔｍ　ｄａｙ）以上のパーミアンスを有する包装用材料」である点で一致し、次の点で相違する。
イ．訂正発明では「ポリマーよりなる被酸化性有機成分の金属酸化により酸素を捕集する」ものであるのに対し、引用発明においては脱酸素剤（還元鉄系）により酸素を吸収するものである点
ロ．引用発明には、訂正発明で規定する(iii)の条件が明記されていない点
　
　そこで、相違点イについて検討する。
　訂正発明は「ポリマーよりなる被酸化性有機成分」を金属触媒と共に用いることによって、「酸素捕集特性」を持たせたものであるが、上記刊行物２〜４には、そのような「ポリマーよりなる被酸化性有機成分」を「酸素捕集特性」を付与するために用いる点の技術的思想は開示されていない。
　上記刊行物２には、酸化反応によりポリマーの酸素不透過性を向上させる技術が開示されているが、得られた成形物が包装材料に適用されるときには、既に酸素不透過性となっており、酸素捕集性を持っているものではない。酸化反応が訂正発明の酸素捕集反応と同様のものであったとしても、「酸素捕集性」を付与するためのものとして、「ポリマーよりなる被酸化性有機成分」を金属触媒と共に用いる点の技術的思想まで開示するものとは認め難い。
　刊行物３、４についても同様である。
　したがって、相違点イを当業者が容易になし得る程度のこととすることはできない。
　よって、相違点ロについて検討するまでもなく、刊行物１ないし４をもってしては、訂正発明がそれらの刊行物に記載された発明から容易に発明をすることができたものといえない。
　
　次に、請求項２ないし１５に係る発明について検討するに、それらの発明は、いずれも請求項１を引用するものであり、前述した、訂正発明に対するものと同じ理由により、刊行物１ないし４に記載された発明から容易に発明することができたものとは認められない。
　したがって、刊行物１ないし４をもってしては訂正明細書の請求項１ないし請求項１５に係る発明を特許出願の際、独立して特許を受けることができない発明とすることはできない。
　また、他に、当該各発明について、特許出願の際独立して特許を受けることができない発明とする理由は見出せない。
　
(4)結論
　以上のとおりであるから、上記訂正請求は、特許法第１２０条の４第２項及び第３項で準用する第１２６条第２項ないし第４項の規定に適合するので、当該訂正を認める。
３．特許異議の申立てについて
(1)申立ての理由の概要
　異議申立人三菱瓦斯化学株式会社は、証拠として、甲第１号証：特開昭５５−９０５３５号公報（前記刊行物１に同じ）、甲第２号証：特開昭５４−２３０７９号公報（前記刊行物２に同じ）、甲第３号証：特開昭５７−１８５３４９号公報（前記刊行物３に同じ）および甲第４号証：Journal of Polymer Science:Part A-1、Vol.6　P.2561-2572(1968)（上記刊行物４に同じ）を提出し、請求項１ないし１５に係る発明は甲第１号証ないし甲第４号証の存在により特許法第２９条第１項第３号または第２項の規定により特許を受けることができないものである旨主張している。
　
(2)判断
　本件に係る発明は、上記訂正請求が認められたので、その全文訂正明細書の請求項１ないし請求項１５に記載されたとおりのものである。
　そして、甲第１号証ないし甲第４号証は前記刊行物１ないし４と同じものであって、その記載内容、各請求項に係る発明との対比等については、前記２(3)に示したとおりである。
　したがって、前記２(3)で検討したとおり、甲号各証は本件に係る発明と明らかな相違点を有するものであり、甲号各証をもってしては、本件に係る各発明が刊行物に記載された発明であるとすることはできない。また、前述したとおり、甲号各証に記載された発明から当業者が容易に発明をすることができたものであるとも認められない。
　よって、本件の請求項１ないし請求項１５に係る発明を特許法第２９条第１項第３号または第２項の規定により特許を受けることができないものとすることはできない。
　
(3)むすび
　以上のとおりであるから、特許異議の申立ての理由及び証拠によっては、本件請求項１ないし請求項１５に係る特許を取り消すことはできない。
　また、他に本件請求項１ないし請求項１５に係る特許を取り消すべき理由を発見しない。
　よって、結論のとおり決定する。 
【異議決定日】
平成１２年５月８日（２０００．５．８）
【訂正の要旨】
１．訂正事項ａ
　明細書の特許請求の範囲の、次の請求項の記載を、特許請求の範囲の減縮を目的として訂正する。
ａ−１．請求項１の記載、
「１．（ａ）１個以上の層の外側セットを備え；
（ｂ）１個以上の層の内側セットを備え、その層の最も外側の層が、ポリマーを含有するとともに酸素捕集特性を有する組成を備えており、
（ｉ）層の外側セットは、仮に内側セットから分離され、かつ、セットを構成するいずれの層にも酸素捕集性がない場合、酸素について、１．５ｃｍ３／（ｍ２　ａｔｍ　ｄａｙ）以下のパーミアンスを有し；
（ｉｉ）層の内側セットは、仮に外側セットから分離され、かつ、セットを構成するいずれの層にも酸素捕集性がない場合、酸素について、２．０ｃｍ３／（ｍ２　ａｔｍ　ｄａｙ）以上のパーミアンスを有し；
（ｉｉｉ）少なくとも（ｂ）で記載した層の酸素捕集性のために、層の内側セットは、仮に外側セットから分離された場合、酸素について、（ｉｉ）に記載されたパーミアンスよりも少なくとも１．０ｃｍ３／（ｍ２　ａｔｍ　ｄａｙ）だけ小さいパーミアンスを有しており、
（ｉｖ）前記組成は、その中の被酸化性有機成分の金属触媒酸化により酸素を捕集することを特徴とする包装用材料。」を、
「１．（ａ）１個以上の層の外側セットを備え；
（ｂ）１個以上の層の内側セットを備え、その層の最も外側の層が、ポリマーを含有するとともに酸素捕集特性を有する組成を備えており、
（ｉ）層の外側セットは、仮に内側セットから分離され、かつ、セットを構成するいずれの層にも酸素捕集性がない場合、酸素について、１．５ｃｍ３／（ｍ２　ａｔｍ　ｄａｙ）以下のパーミアンスを有し；
（ｉｉ）層の内側セットは、仮に外側セットから分離され、かつ、セットを構成するいずれの層にも酸素捕集性がない場合、酸素について、２．０ｃｍ３／（ｍ２　ａｔｍ　ｄａｙ）以上のパーミアンスを有し；
（ｉｉｉ）少なくとも（ｂ）で記載した層の酸素捕集性のために、層の内側セットは、に外側セットから分離された場合、酸素について、（ｉｉ）に記載されたパーミアンスよりも少なくとも１．０ｃｍ３／（ｍ２　ａｔｍ　ｄａｙ）だけ小さいパーミアンスを有しており、
（ｉｖ）前記組成は、その中のポリマーよりなる被酸化性有機成分の金属触媒酸化により酸素を捕集する
ことを特徴とする包装用材料。」とする。
ａ−２．請求項６の記載、
「６．被酸化性有機成分がポリマーである請求項１〜４のいずれかに記載の包装用材料。」を、
「６．被酸化性有機成分と共に、前記金属触媒と、さらに被酸化性を有しないポリマーとが前記組成に含まれている請求項１〜４のいずれかに記載の包装用材料。」とする。
ａ−３．請求項９の記載、
「９．上記（ｂ）に記載したポリマーがプロピレンのポリマーである請求項１〜８のいずれかに記載の包装用材料。」を、
「９．被酸化性を有しないポリマーとしてプロピレンのポリマーを含む請求項１〜８のいずれかに記載の包装用材料。」とする。
ａ−４．請求項１０の記載、
「１０．上記（ｂ）に記載したポリマーがエチレンのポリマーである請求項１〜８のいずれかに記載の包装用材料。」を、
「１０．被酸化性を有しないポリマーとしてエチレンのポリマーを含む請求項１〜８のいずれかに記載の包装用材料。」とする。
２．訂正事項ｂ
　明りょうでない記載の釈明を目的として、明細書の次の箇所を訂正する。
ｂ−１．明細書７頁１４行と１５行の間に、
「（ｉｖ）前記組成は、その中のポリマーよりなる被酸化性雄喜成分の金属触媒酸化により酸素を捕集する。」を加える。
ｂ−２．明細書５頁１１〜１２行の「あってもよい。」を「ある。」と訂正する。
３．訂正事項ｃ
　誤記の訂正を目的として、明細書１７頁７行の「外側層」を「内側層」と訂正する。
（５４）【発明の名称】
包装用材料及び包装体
【発明の詳細な説明】
　本発明は、酸素感応性のある食品及び飲料の包装用材料及び包装体に関する。
　酸素感応性の物質は数多くあるが、その例として、特に、ビール（特にラガービール）、ワイン（特に白ワイン）、フルーツジュース、いくうかの炭酸清涼飲料、果物、ナッツ、野菜、肉製品、ベビーフード、コーヒー、ソース、乳製品が挙げられる。ほぼ全ての食品及び飲料にある程度の酸素感応性がある。
　酸素感応性製品についての対策として、鉄又は低酸化鉄又は低水酸化鉄等の化合物を含む小袋を容器に入れることがある。この物質は、製品と一緒に封入された酸素や包装体の壁を通過した酸素と反応する（酸素を「捕集する」）。
　別の対策として、包装の壁即ち、包装用材料に捕集剤を混入させることがある。壁がポリマーを含み、かなりの酸素透過性がある場合、この対策は、酸素が最終的に容器の内容物に到達する前に、少なくとも酸素の一部を捕集（掃去、脱除）できるという効果がある。
　次に、酸素透過についての従来の測定方法や単位を説明する。測定は、面積Ａの容器壁を、その一方の側において分圧Ｐの酸素に晒し、他方の側において、概ね分圧０の酸素に晒すことにより行う。上記他方の側から出る酸素量を測定し、体積率ｄＶ／ｄｔで表す。その場合、体積は標準的な温度及び圧力条件について換算する。酸素にある時間（通常は数日間）晒し、ｄＶ／ｄｔが概ね安定したことを確認した後、Ｐｗ値を式（１）から計算する。
　　ｄＶ／ｄｔ＝ＰｗＡ　ｐ　（１）
　本件明細書及び請求の範囲におけるＰｗは壁のパーミアンスと呼ぶ。（磁気パーミアンス及び電気的コンダクタンスと概ね同様に、Ｐｗは「単位面積当りのパーミアンス」として記載すべきであるが、ここではＥｎｃｙｃｌｏｐａｅｄｉａ　ｏｆ　Ｐｏｌｙｍｅｒ　Ｓｃｉｅｎｃｅ　ａｎｄ　Ｔｅｃｈｎｏｌｏｇｙ，Ｖｏｌ．２，−Ｗｉｌｅｙ　Ｉｎｔｅｒｓｃｉｅｎｃｅ，１９８５，１７８頁の学術用語に従う。）本件明細書において、ｄＶ／ｄｔを表すのに一般に使用される標準的な条件は、０℃及び１ａｔｍ（１ａｔｍ＝１０１　３２５Ｎｍ−２）である。壁の厚さが面積Ａ全体にわたって概ね一定の値Ｔであり、壁がその厚さ全体にわたって均一であれば（すなわち、壁が積層構造や被覆構造でない場合）、壁と直角な方向における材料の透過率パーミアビリティ）は以下の式（２）から計算できる。
　　ｄＶ／ｄｔ＝ＰＭＡ　ｐ／Ｔ　　（２）
　非捕集性材料については、Ｐｗ及びＰＭは酸素リッチ側の大気湿度や測定温度などのその他の測定条件にかなり左右されることが多いが、ｔ、ｐ、Ｔとは無関係なほぼ近似した値となる。
　酸素捕集性壁では、（特に、捕集剤が消費される場合に）捕集剤の濃度及び活性が時間とともに変化するので、Ｐｗ及びＰＭ−はｔの関数となる。このことは、時間の関数としてほぼ正確にＰＷ及びＰＭを測定することを通常の場合、阻害しない（数日間の通常の初期平衡期間が過ぎると、ｄＶ／ｄｔは比較的緩やかに変化する）。但し、測定条件下に数日間晒した後に、非捕集性壁は安定状態となり、その状態では、ｄＶ／ｄｔが壁に対する酸素侵入率と等しくなり、捕集性壁は（ほぼ）安定状態となり、その状態では、ｄＶ／ｄｔは壁への酸素侵入率よりも大幅に小さくなる。このことは、式（１）から計算したＰＷはｐならびにｔの関数であり、式（２）のＰＷがｐ及びＴならびにｔの関数であるような場合である。捕集性壁についてのＰＷ及びＰＭは、厳密に言うと、真のパーミアンス（透過）及び透過度ではなく（その理由は、透過及び捕集が同時に行われるためである）、見かけ上のものである。但し、ここでは、一般的な用語である「パーミアンス」及び「透過度」を使用する。測定条件を充分に指定する限り、それらは容器使用者にとって適切な方法で（すなわち、壁から出る酸素に関するものとして）壁を特徴付けるのに適している。
　以後、本件明細書におけるＰＷ及びＰＭの全ての値は、特に指示しない限り、ｐ＝０．２１ａｔｍ、壁の酸素リッチ側の相対湿度が５０％、温度が２３℃の条件における値とする。これに近い条件が容器業界では一般的である。
　ＰＷ及びＰＭは、試験時に壁を照明することにより影響される可能性がある。以後、全てのＰＷ及びＰＭ値と、酸化及び酸化率、酸素捕集特性についての全ての値等とは、暗所又は酸素捕集性に実質的に影響しない程度の照明条件でのものとする。
　本件出願人の同時係属中の出願である英国特許出願第８８　１５６９９．７号（出願人ケース番号４００１）には、壁が層を備え、その層が、ポリマーを含有すると共に酸素捕集性のある組成を有している包装用の壁であって、上記組成がその被酸化性有機成分の金属触媒酸化により酸素を捕集することを特徴とする包装用の壁が記載されている。
　上記英国特許出願の発明では、第２の態様として、ポリマーと、被酸化性有機成分と、被酸化性有機成分の酸化のための金属触媒とを備えた包装用組成物が提供されている。
　上記発明で提供される組成物には、３つの主要な用途があり、すなわち、壁又は壁の層としての材料と、その様な用途のために別のポリマーと混合されるマスターバッチとしての用途と、頭部空間（ヘッドスペース）捕集剤としての用途がある。
　上記発明の第３の態様では、剛体又は半剛体、折り畳み式、蓋付き、柔軟、又は、それらの特徴を組み合わせた包装であって、その壁部が上記発明の第１の態様で提供された壁であるか、又は、その壁が全体的に、上記発明の第２の態様で提供された組成を層又は混合物として備えた包装が提供されている。
　上記英国特許出願はＥＰＣ特許出願第８８　３０６１７５．６号及びＰＣＴ特許出願ＧＢ−８８００５３２号に対応する。英国特許出願は番号ＧＢ２２０７４３９Ａで公開されており、ＥＰＣ出願は番号ＥＰ　３０１７１９Ａｌで公開されている。記特許出願の開示内容全体は、本件に盛り込まれている。但し、念のために、本件出願人の先の発明に関して以下の点を特に記載しておく。
　（１）被酸化性有機成分は被酸化性ポリマーである。被酸化性有機成分として被酸化性ポリマーを使用すると、広い意味において、被酸化性非ポリマー成分を使用する場合に比べ、それと混合される被酸化性を有しないポリマーの特性に悪影響を及ぼすことが少ないという効果がある。被酸化性ポリマーの場合、組成において唯一のポリマーとして使用することもでき、その場合、ポリマーはポリマーとしての機能と被酸化性有機成分としての機能を二重に果たす。
　（２）無論、２以上のポリマーや２以上の被酸化性有機成分又は２個以上の触媒を使用することもできる。又、金属触媒を非金属触媒と組み合わせて使用することもできる。
　（３）「触媒」という用語は当業者が容易に理解する一般的な意味で使用しており、酸化作用において全く消費されないものであるということを必ずしも意味するものではない。実際に、連続的に変化する量の酸素により、被酸化性成分が消費されて連続的にその量が変化する場合、触媒は一つの状態から別の状態に変化し、さらに再び元の状態に戻るという周期的な変化を行うこともできる。但し、触媒の一部が副反応で消失し、おそらく、それが少量の酸素捕集に直接寄与することもあり、又、「触媒」を実際には反応開始剤（例えば「触媒」の量に比例せずに、分岐連鎖反応により酸素を捕集するようになる遊離基を発生させるもの）と言う方が適当な場合がある。
　（４）ポリエステル及びポリオレフィンは、エチレン・テレフタレート又はエチレン・ナフタレート・ポリエステル等の　被酸化性を有しないポリマー性成分として適している。被酸化性有機成分は、ポリアミド、特にｍ−キシレンジアミンとアジピン酸との縮合ポリマーであるＭＸＤ６等のアミドを含んでいる。金属触媒はコバルト、銅、及びロジウム化合物を含んでいる。
　上記特許出願に特に記載された壁部は、捕集剤がない場合に、１．５〜３０ｍ　ｄａｙ好ましくは３．０〜１８．０ｃｍ３／（ｍ２ａｔｍ　ｄａｙ）の範囲のパーミアンスを有するようになる。壁のための種々の多層構造も記載されている。
　本発明が提供する包装用材料は、
　（ａ）１個以上の層の外側セット（集合体）を備え；
　（ｂ）１個以上の層の内側セットを備え、その層叉は最も外側の層が、ポリマーを含有するとともに酸素捕集特性を有する組成を備えており、
　（ｉ）層の外側セットは、仮に内側セットから分離した場合、酸素について、１．５ｃｍ３／（ｍ２　ａｔｍ　ｄａｙ）以下のパーミアンスを有し；
　（ｉｉ）層の内側セットは、仮に外側セットから分離され、かつ、酸素捕集性がない場合、酸素について、２．０ｃｍ３／（ｍ２　ａｔｍ　ｄａｙ）以上のパーミアンスを有し；
　（ｉｉｉ）層の内側セットは、仮に外側セットから分離した場合、酸素について、（ｉｉ）に記載されたパーミアンスよりも少なくとも１．０ｃｍ３／（ｍ２　ａｔｍ　ｄａｙ）だけ小さいパーミアンスを有している。
　（ｉｖ）前記組成は、その中のポリマーよりなる被酸化性有機成分の金属触媒酸化により酸素を捕集する。
　例えば回収層が存在するような場合、層の外側セットにもある程度の酸素捕集性が存在することがあるが（ｉ）のパーミアンスは、その様な捕集性がない場合のものである。
　（ｉｉｉ）において、無論、層の内側セットの酸素捕集性は、層の外側セットからの分離により影響されないと見なすべきである。層の内側セットが２個以上の層で構成される場合、それらの１つ（例えば回収層）は最も外側の層に加えて捕集性があり、その場合、無論、（ｉｉｉ）で記載した差に貢献することになる。
　本件明細書及び請求の範囲における「包装用材料」には、特に指定しない限り、包装構造に組み込まれた場合の壁のみならず、一包装体基板部や包装用シート等の、壁ないし外殻、外皮、盆、容器、蓋ないしはこれらの類似物を形成できる包装材料も包含されている。なお、以下において、本発明の包装用材料により形成された包装壁部を「壁」と称す場合がある。
　上記「内側」、「外側」、「最も外曲」という表現は、たとえ壁の最終的な使用状態に言及する場合でも、その使用前の壁の一切の外観的な特徴に必ずしも言及するものではなく、一般的な用語としてのみ使用する。これらの用語の以後の使い方から明らかなように、壁の内側から外側への進行は、壁の一方の面から他方の両への方向におけるものであり、壁の中央部からその両表面への両方向という意味ではない。従って、内側セットが２個以上の層を備えている場合、これらのうち最も外側のものは外側セットを形成する単一層に直に隣接している（又は外側セットが２個以上の層を備えている場合、外側セットの最も内側の層に直に隣接している）。
　（ｉ）で言及されているパーミアンスは１．０ｃｍ３／（ｍ２　ａｔｍ　ｄａｙ）以下であることが好ましく、より好ましくは０．５以下であり、特に０．０１ｃｍ３／（ｍ２ａｔｍ　ｄａｙ）以下であることが好ましい。
　（ｉｉ）及び（ｉｉｉ）で言及されているパーミアンスは、（ｉｉｉ）に記載された差が少なくとも２・０ｃｍ３／（ｍ２　ａｔｍ　ｄａｙ）となれば効果的であり、好ましくは３．０ｃｍ３／（ｍ２　ａｔｍ　ｄａｙ）以上、より好ましくは１０．０ｃｍ３／（ｍ２　ａｔｍ　ｄａｙ）以上、特に３０ｃｍ３／（ｍ２　ａｔｍ　ｄａｙ）以上、更に好ましくは、１００ｃｍ３／（ｍ２　ａｔｍ　ｄａｙ）以上であれば効果的である。後者の４つの値は（ｉｉ）に記載され．たパーミアンスの場合にも効果的で好ましい。
　包装するまでの露出時間が長くなるほど、充填時に封入される酸素量が大きいほど、そして（ｉ）で記載されたパーミアンスが高い場合ほど、（ｉｉｉ）に記載された差を維持できる時間を長くしなければならない。但し、一般に、この差については、（ｐ＝０．２１ａｔｍ、２３℃、相対湿度５０％の標準条件の下では）、少なくとも２日間、好ましくは１０日以上、特に好ましくは２０日以上、更に好ましくは１００日以上にわたって維持できることが重要である。
　本発明により得られる壁の重要な特徴として、酸素感応性製品の包装として使用して上記内側セットの壁を製品側に配置するとともに、外側セットの壁を大気側に配置した場合、製品とともに封入された酸素の捕集に大幅に役立つことになるということがある。特に、（ｉ）に記載したパーミアンスが０．１ｃｍ３／（ｍ２　ａｔｍ　ｄａｙ）未満である場合、その様な捕集は、短期的観点からは、内方へ侵入した酸素の捕集に対して少なくとも役立つ可能性が高い。内側層を構成する材料の捕集能力がない場合の透過性（上記（ｉｉ））が比較的高いと、頭部空間（ヘッドスペース）の酸素が内側層へ入ってそこで捕集されやすい。上記差（ｉｉｉ）は内側セットの壁の捕集能力の測定値である。壁は剛直でもよく、柔軟なシートや密着性フィルムでもよい。
　本発明を更に詳細に説明する前に、パーミアンスをどの様に測定できるかについて説明する。特に、特定の限界が観察できるかどうかが充分正確に分かるような捕集性が存在しないような仮想条件におけるパーミアンスである（ｉｉ）で言及されたパーミアンスの測定方法を説明する。
　これに関し、内側層は、仮に分離された場合、その酸素に対するパーミアンスが、組成の捕集成分が消費されるのに伴って時間的に増加するという点に注目する必要がある。層のパーミアンスの時間依存性は、一般に、第１図に太い線で示す通りであると本質的には考えられる。なお、第１図において、壁は時間ｔ＝０で形成されている。
　本件出願人の同時係属中の出願に記載された捕集システムでは、壁が形成されることと、捕集効果が充分に表れることとの間に時間的が遅れが存在する場合があることが時々観察されている。その様な場合、低い時間については、第１図が、Ｘを付した破線で示すように、基本的に変更される。
　任意の時間ｔ１における（ｉｉｉ）で言及された差は、第１図でＤ１で示されており、その場合、Ｐｗ（ｔ＝∞）は捕集性のない場合の値Ｐｗである。
　Ｄ１を測定するために種々の時間においてＰｗを測定する場合の標準的な保管条件は、２３℃で相対湿度が５０％の空気（ｐ＝０．２１ａｔｍ）中で、壁の両面を露出させた保管である。保管は暗所又は酸素捕集性に実質的に影響しない照明条件において行われる。
　Ｐｗ（ｔ＝∞）は種々の方法のいずれでも測定でき、又、以下のようにＰｗ（ｔ＝∞）に少なくとも下限を設定して行われる。
　（Ｉ）第１図の曲線の全体形状は実験的に測定される。無論、壁の酸素捕集能力が非常に高い場合、上記測定には非常に時間が掛かる。
　（ＩＩ）準備する壁は捕集性がないが、それ以外は非常に類似しており、そのＰｗが測定される。例えば触媒式捕集システムでは、触媒を除外して、触媒のない場合に測定されるＰｗを、触媒を含む壁のＰｗ（ｔ＝∞）とすると、非常に適当であることが多い。
　（ＩＩＩ）ある時間遅れの後に捕集性が充分に表れる場合、早期のＰｗの測定値がＰｗ（ｔ＝∞）に下限を設定する。
　（ＩＶ）温度変化の影響を許容するように、壁を冷却して酸素捕集注を抑えた上でＰｗを測定し補正するようにしても良い。
　（Ｖ）Ｐｗの測定は、二酸化酸素などの不活性ガスで行い、その場合、広範囲に類似した非捕集性材料からなる壁で観察されるような酸素についてのＰｗと上記不活性ガスについてのＰｗとの差を参酌する。
　その最も単純な形態において、本発明により提供される壁はただ２個の層、すなわち、外側の単一層と、上述の組成を備えた内側の単一層とを備えている。この変形構造として別の形態も考えられる。例えば、上述の２個の層の間に結合層を設けることもでき（その場合、この結合層は外側セットの最も内側の層となる）、更に（又は）上記組成を備えた層の内側に付加的な層を設けることもできる。この付加的な層は（必要な場合、上記組成を備えた層に対して結合層により取り付けられるが）、以下の機能の一つ又は両方を果たす。すなわち、包装の内容物から上記組成を備えた層を分離でき（例えば食品との接触という問題を回避でき）、又、熱シール層として作用できる。
　瓶の壁のように壁が剛体の場合、捕集特性は充填前に空気中に長期間保管すると衰えるので、その様な長期間の保管は避けることが好ましい。
　壁が柔軟なシート又はフィルムの場合、それを巻き取って空気との接触などを大幅に防止し、使用の直前に解くようにできる。同様の技術は、平坦な形状又はその他の積み重ねが可能なその他の形状の剛直な壁について、原理的に利用できる。
　上記（ａ）で言及された外側セットの層は、１個以上の適当な高バリヤーポリマー、金属、シリカ又はアルミナ等の無機酸化物、あるいは、グラファイト形態又はダイヤモンド形態の炭素を備えていると効果的である。高バリヤーポリマーは、既知の透過率から当業者が容易に選択できる。その様な数多くのポリマーの内、本件明細書では、（先に被酸化性有機成分として言及している）ＭＸＤ６、ポリ（塩化ビニリデン）、塩化ビニリデン・塩化ビニル・コポリマー、エチレンとビニル・アルコールとのコポリマーを挙げておく。
　上記（ｂ）で述べた組成は、英国特許出願第８８　１５６９９．７号（出願人ケース番号４００１）で第２の態様として提供されている組成であると効果的である。特に、上記（ｉｉｉ）に記載した高い差を実現するために、３．０ｃｍ３ｍｍ／（ｍ２　ａｔｍ　ｄａｙ）以上、特に１０ｃｍ３ｍｍ／（ｍ２　ａｔｍ　ｄａｙ）以上、とりわけ５０ｃｍ３ｍｍ／（ｍ２　ａｔｍ　ｄａｙ）以上のＰＭを有する被酸化性を有しないポリマーが特に適している。ポリオレフィンが特に適しており、特に、ポリエチレン（とりわけ低密度ポリエチレン）及びポリプロピレンが適している。被酸化性有機成分及び金属触媒は、英国特許出願第８８　３０６１７５．６号に記載されたものが好ましい。次に本発明を図示の実施例により更に詳細に説明する。
　第２図は本発明による金属シートを含む蓋材料の断面図である。
　第３図はポリマートレイの壁の断面図である。
　第４図は第２図及び第３図に示す断面を有する蓋材料及びトレイを含む蓋付きトレイの断面図である。
　第５図は本発明の原理を示すもので、水を入れた実験的な容器の断面を正確でない尺度で示す略図である。
　第２図において、１は厚さが２５μｍの配向ポリエチレン・テレフタレートの層を表し、２は厚さ５μｍのポリウレタン接着剤の層を表し、３は厚さ１５μｍのアルミニウム金属の層を表し、４は厚さ５μｍのポリウレタン接着剤の層を表している。１〜４が一体となって壁の層の外側セット（集合体）を構成している。
　５は厚さ１００μｍの層を表し、その組成は、重量比で１０％のＭＸＤ６と、重量比で２００ｐｐｍの金属としてのコバルト・シッカトール（Ｓｉｃｃａｔｏｌ）を備え、残部はポリプロピレンである。６は厚さ２０μｍのポリプロピレンの層を表している。この層は熱シール層として作用し、又、層５が容器内容物と直接接触することを防止する。５及び６は一体となって壁の層の内側セットを構成しており、その最も外側の層が５である。
　第２図に示す構造の変形構造では、アルミニウム層３の厚さは、１５μｍではなく、４０μｍである。層が良好に作られている場合、厚さは１５μｍで実際には充分であるが、公称厚さ４０μｍの層を使用すると、ピンホールが生じる危険性を少なくできる。
　酸素に対する層１γ４の外側セットのパーミアンスは、主に、アルミニウム層３が存在するために、ＯＸＴＲＡＮ機械の検知限界（約０．０５ｃｍ３／（ｍ２　ａｔｍ　ｄａｙ））よりも低い。
　本件出願人の同時係属中の特許出願第８８　１５６９９．７号の例１０では、重量比で１０％のＭＸＤ６と、重量比で９０％のポリプロピレンとを含む（コバルトを添加しない）厚さ１．５ｍｍの壁のパーミアンスは、２６ｃｍ３／（ｍ２　ａｔｍ　ｄａｙ）となっている。純ポリプロピレンの透過率の文献による値は７０ｃｍ３ｍｍ／（ｍ２　ａｔｍ　ｄａｙ）である。従って、層５の捕集性がない場合のパーミアンスは、２６ｘ（１．５／０．１）＝３９０ｃｍ３／（ｍ２　ａｔｍ　ｄａｙ）と計算できる。
　層６については７０×（１０００／２０）「＝３５００ｃｍ３／（ｍ２　ａｔｍ　ｄａｙ）と計算できる。
　このことから、層５、６の内側セットの捕集性がない場合のパーミアンスは以下のようになる。
　（（１／３９０）＋（１／３５００））−１＝３５０ｃｍ３／（ｍ２　ａｔｍ　ｄａｙ）
　層５の捕集性は２日以上の間にこのパーミアンスを１ｃｍ３／（ｍ２　ａｔｍ　ｄａｙ）以上減少させる。
　第２図に示す構造は以下のステップにより一般に形成できる。
　（ｉ）層５、６の同時押し出しを行う。
　（ｉｉ）ポリウレタン接着剤を使用して、５及び６の同時押し出し物と層１、３との接着積層化を行う。
　層５で使用する組成の作成技術は、本件出願人の同時係属中の特許出願第８８１５６９９．７号の例１０に記載されている。
　第３図において、層７はポリプロピレンで形成されて厚さが５０μｍであり、層８は厚さ６００μｍの回収層であり、層９は厚さ４０μｍの無水マレイン酸・変性ポリプロピレンの結合層であり、層１σは厚さ１５０μｍの塩化ビニリデン・塩化ビニルのコポリマーの層であり、層１１は厚さ４０μｍの無水マレイン酸変性ポリマーの結合層である。層７〜１１は層の外側セットを構成している。
　層１２は厚さが６００μｍで、第２図の層５と同じ組成を有しており、酸素捕集性がある。層１３は厚さ５０μｍのポリプロピレン層である。この層は、第２図の層６と同様に熱シール分離機能を果たす。層１２、１３は一体となって層の内側セットを構成しており、層１２がその最も外側にある。
　無論、回収層の組成はその他の層の組成の加重平均である。
　層７〜１１からなる外側セットのパーミアンスは、（回収層８の一切の捕集性を無視した場合）文献に記載された透過率から計算できる。層１０単独については、その材料の透過度が０．０６ｃｍ３ｍｍ／（ｍ２　ａｔｍ　ｄａｙ）であり、このパーミアンスは０．４ｃｍ３／（ｍ２　ａｔｍ　ｄａｙ）未満である。
　内側層１２、１３が単独及び一体で捕集性がない場合のパーミアンスは、第２図に関して先に行ったのと同様に計算できる。
　層１２については、２６ｘ（１．５／０．６）＝６５ｃｍ３／（ｍ２　ａｔ
ｍ　ｄａｙ）である。
　層１３については、７０ｘ（１０００／５０）＝１４００　ｃｍ３／（ｍ２
ａｔｍ　ｄａｙ）である。
　内側層１２、１３を一体とした場合、
（（１／６５）＋（１／１４００））−１＝６２ｃｍ３／（ｍ２　ａｔｍ　ｄａｙ）である。
　層１２の捕集性により３日以上の間にこのパーミアンスが１ｃｍ３／（ｍ２　ａｔｍ　ｄａｙ）以上減少させられる。
　第３図に示す構造の製造は、単一工程においてシートとして同時押し出しを行い、その次に熱成形を行って（部分的にある程度の厚さを減少させ）所望のトレイ形状にし、骨格材料を再生利用することにより一般に行う。
　断面略図である第４図に示すトレイ１４は、その壁の断面が第３図に示す通りであり、蓋１５が熱シールにより取り付けられている。その蓋の断面は第２図に示す通りである。第４図において、縮尺の関係上、１４、１５の層は図示されておらず、最も外側及び最も内側の層の位置だけが示されている。
　第５図において、１６は射出成形されたポット１７を包むアルミニウム外皮を表している。ポットの頂部に対してアルミニウム製の飲料缶の端部シェル１８がかしめられている。シェル１８は、ゴム隔壁２０を収容する中央孔２３を有している。１９は一般的なシール化合物を表している。上記ポットには、食品又は飲料製品の代用として水２１が入っている。隔壁２０により適当な間隔で頭部空間の気体２２のサンプリングを行える。
　ポット１７は以下のようにして作られた。低密度ポリエチレンがＭＸＤ６と、７６０ｍｍＨｇでの沸点範囲が１５５℃〜１７３℃の低芳香族成分の炭化水素溶剤にコバルト（ＩＩ）ネオデカノエートを溶かした溶液とに混合され、除湿空気乾燥機で一晩乾燥された。次に混合物を射出成形して、壁厚さが１．５ｍｍＨｇで外径が６１ｍｍ、外部高さが７ｍｍの筒状ポットを形成する。ここで使用する重量比は以下の通りである。ＭＸＤ６は組成全体に対して１０％であり、（金属としての）コバルトは組成全体に対して５００ｐｐｍであり、残部はポリエチレンである。ここで使用する溶剤の量は、（金属としての〉コバルトが溶液に対して５％となるように設定する。
　射出成形機はＭｅｉｋｉ　２００である。使用した材料は以下の通りである。
　
低密度ポリエチレン
　オランダ鉱物グレードＳｔａｍｙｌａｎ　ＬＤ　２３０８Ａ
　
ＭＸＤ６
　日本の三菱ガス化学製のグレードＲｅｍｙ　６００１。これはアジピン酸、ＨＯ２（ＣＨ２）４ＣＯ２Ｈを含むメタ・キシレンジアミン、Ｈ２ＮＣＨ２−
ｍ
　
コバルト（ＩＩ）ネオデカノエート
　米国シンシナティのＳｈｅｐｈｅｒｄ　Ｃｈｅｍｉｃａｌ　Ｃｏｍｐａｎｙの製品
　
溶剤
　英国サザンプトンのＥｓｓｏ　Ｃｈｅｍｉｃａｌ　Ｌｔｄ　製のＩｓｏｐａｒＧ
　図示の構造により、本発明による食品又は飲料製品を含む包装のシュミレーションを行える。１７は内側セットの層（この場合は単一層）を備え、１６は外側セットの層（この場合は単一層）を備えている。層１６の外側セットのパーミアンスはアルミニウムの値である０．０５ｃｍ３／（ｍ２　ａｔｍ　ｄａｙ）以下である。層１７の内側セットのパーミアンスは、アルミニウムで被覆されていない同様のットについてＯＸＴＲＡＮ機で直接測定できる。特に顕著な特徴として、そのパーミアンスは、ポットの製造後、２日の時点及び１４日の時点の両方において、０．０５ｃｍ３／（ｍ２　ａｔｍ　ｄａｙ）以下であった。これに対し、コバルトを含んでいない（すなわち酸素捕集性のない）点以外は同一の比較例のポットは、パーミアンスが４１ｃｍ３／（ｍ２　ａｔｍ　ｄａｙ）であった。従ってこの値は、上記（ｉｉ）で記載した値であり、上記（ｉｉｉ）で記載した値は実際に同じである。頭部空間酸素２２に対する層１７の捕集剤の非常に高い接近性（アクセサビリィ）及び層１７の高い捕集能力の両方が強く示されている。
　直接観察により層１７のこれらの特徴から生じる頭部空間捕集作用が確認された。ポットに充分な水を満たして体積５０ｍ３の頭部空間２２を残すと、酸素含有量は頭部空間ガス（初期の空気）に対する体積比で初期の２１％から、７日後には８％、１４日後には４．５％まで降下する。
　上述の全ての測定及び保管は、先に説明した標準条件の下で行った。パーミアンスの測定は米国のＭｏｃｏｎ　Ｉｎｃ．製のＯＸＴＲＡＮ機１０／５０Ａで行った。
（５７）【特許請求の範囲】
１．　（ａ）１個以上の層の外側セットを備え；
　（ｂ）１個以上の層の内側セットを備え、その層の最も外側の層が、ポリマーを含有するとともに酸素捕集特性を有する組成を備えており、
　（ｉ）層の外側セットは、仮に内側セットから分離され、かつ、セットを構成するいずれの層にも酸素捕集性がない場合、酸素について、１．５ｃｍ３／（ｍ２ａｔｍ　ｄａｙ）以下のパーミアンスを有し；
　（ｉｉ）層の内側セットは、仮に外側セットから分離され、かつ、セットを構成するいずれの層にも酸素捕集性がない場合、酸素について、２．０ｃｍ３／（ｍ２　ａｔｍ　ｄａｙ）以上のパーミアンスを有し；
　（ｉｉｉ）少なくとも（ｂ）で記載した層の酸素捕集性のために、層の内側セットは、仮に外側セットから分離された場合、酸素について、（ｉｉ）に記載されたパーミアンスよりも少なくとも１．０ｃｍ３／（ｍ２　ａｔｍ　ｄａｙ）だけ小さいパーミアンスを有しており、
　（ｉｖ）前記組成は、その中の
ポリマーよりなる
ことを特徴とする包装用材料。
　２．外側セットを構成する少なくとも１個の層が無機バリヤー層である請求項１記載の包装用材料。
　３．外側セットを構成する少なくとも１個の層が金属の層である請求項１の包装用材料。
　４．外側セットを構成する少なくとも１個の層がポリマーである請求項１記載の包装用材料。
　５．被酸化性有機成分が分子に１個以上の−ＣＯ−ＮＨ−基を含んでいる請求項１〜４のいずれかに記載の包装用材料。
　６．被酸化性有機成分
と共に、前記金属触媒と、さらに、被酸化性を有しないポリマーとが前記組成に含まれている
　７．被酸化性有機成分がポリアミドである請求項１〜４のいずれかに記載の包装用材料。
　８．被酸化性有機成分が以下の式のユニットを含むポリマーである請求項１〜４のいずれかに記載の包装用材料。
　−ＮＨ−ＣＨ２−アリレン−ＣＨ２−ＮＨ−ＣＯ−アルキレン−ＣＯ−
　９．
被酸化性を有しない
として
を含む
　１０．
被酸化性を有しない
として
を含む
　１１．壁が被包装製品を収容する形状に設定されており、上記層の内側セットの側が、製品を収容する壁の側に配置されている請求項１〜１０のいずれかに記載の包装用材料。
　１２．壁がトレイである請求項１１記載の包装用材料。
　１３．壁が蓋状体である請求項１〜１１のいずれかに記載の包装用材料。
　１４．層の内側セットが少なくとも２個の層を備え、その最も内側の層が熱シール層である請求項１〜１３のいずれかに記載の包装用材料。
　１５．請求項１〜１４のいずれかに記載の包装用材料を有し、酸素感応性製品を収容した包装体であって、壁の層の内側セットが製品に向けられていることを特徴とする包装体。